한국 등록 특허 제 10 - 1960886 호 ( 미세먼지 저감 및 대기 정화 기능 의 고강 도 보 차 도 블록 제조 방법 ) 은 , 굵 은 골재 , 잔골재 , 시멘트 , 물 및 혼 화재 를 혼합 하 되 , 시멘트 100 중량 부 에 대하 여 상기 굵 은 골재 380 내지 440 중량 부 , 상기 잔골재 45 내지 80 중량 부 , 상기 물 18 내지 35 중량 부 및 상기 혼화 재 10 내지 20 중량 부 를 혼합 하 여 기층 부조 성물 을 제조 하 는 제 1 단계 ; 상기 기층 부조 성물 을 진동 하판 ( 130 ) 상단 에 마련 된 몰드 ( 110 ) 에 투입 한 후 , 진동 상판 ( 100 ) 이 상기 몰드 ( 110 ) 내부 로 하강 되 고 상기 진동 상판 ( 100 ) 과 진동 하판 ( 130 ) 에 의하 여 상기 기층 부조 성물 이 진동 되 면서 가압 성형 하 여 기층 부 ( 20 ) 를 제조 하 는 제 2 단계 ; 잔골재 , 시멘트 , 물 및 광촉매 재료 를 혼합 하 여 표층 부조 성물 을 제조 하 는 제 3 단계 ; 로 구성 하 되 , 상기 제 3 단계 는 , 상기 잔골재 , 시멘트 및 광촉매 재료 를 건식 혼합 하 며 , 상기 광촉매 재료 는 TiO 2 , ZrO 2 , V 2 O 3 , WO 3 , CuO , 및 SrTiO 3 으로 이루어진 그룹 에서 선택 된 하나 또는 둘 이상 의 광촉매 50 중량 % 에 대하 여 플라이 애쉬 50 중량 % 를 혼합 하 고 , 상기 시멘트 100 중량 부 에 대하 여 상기 잔골재 450 내지 480 중량 부 및 상기 광촉매 재료 1667 내지 1679 중량 부 로 20 내지 60 초 동안 혼합 하 는 제 3 - 1 단계 ; 및 상기 건식 혼합물 에 상기 물 을 혼합 하 여 습식 혼합 하 며 , 상기 시멘트 100 중량 부 에 대하 여 215 내지 285 중량 부 의 상기 물 을 10 내지 30 초 동안 서서히 투입 한 뒤 , 상기 습식 혼합물 을 150 내지 300 초 동안 혼합 하 는 제 3 - 2 단계 ; 로 구성 되 고 , 상기 표층 부조 성물 을 상기 몰드 ( 110 ) 의 내부 에 성형 된 기층 부 ( 20 ) 의 상부 에 투입 한 후 상기 진동 상판 ( 100 ) 이 상기 몰드 ( 110 ) 내부 로 하강 되 고 상기 진동 상판 ( 100 ) 과 진동 하판 ( 130 ) 에 의하 여 상기 표층 부조 성물 이 진동 되 면서 가압 성형 하 여 표층 부 ( 10 ) 를 제조 하 는 제 4 단계 ; 를 통해 제조 하 고 , 상기 제조 된 표층 부 ( 10 ) 는 공극 률 이 6 내지 10 % 로 제조 되 어 , 진동 가 압시 상기 표층 부 ( 10 ) 의 표면 으로 광촉매 물질 의 이동 을 용이 하 게 함 으로써 광촉매 특성 의 극대 화 가 가능 하 고 , 상기 굵 은 골재 는 5 mm 체 ( 호칭 치수 ) 에서 중량 비로 85 % 이상 남 는 골재 이 고 25 mm 체 에 다 남 는 골재 인 것 으로 하 고 , 상기 잔골재 는 10 mm ( 호칭 치수 ) 체 를 전부 통과 하 고 5 mm 체 를 중량 비로 85 % 이상 통과 하 며 008 mm 체 에 다 남 는 골재 인 것 을 특징 으로 하 는 미세먼지 저감 및 대기 정화 기능 의 고강 도 보 차 도 블록 제조 방법 을 제시 하 고 있 다 .